ТВЕРДЫЙ ПРИПОЙ НА ЖЕЛЕЗОХРОМОВОЙ ОСНОВЕ

1. Порошок твердого припоя на железохромовой основе, подходящий для высокотемпературной пайки основного материала из нержавеющей стали, отличающийся тем, что он содержит:
от 11 до 35 масс.% хрома,
от 0 до 30 масс.% никеля,
от 2 до 20 масс.% меди,
от 2 до 10 масс.% кремния,
от 4 до 10 масс.% фосфора,
от 0 до 10 масс.% марганца,
и по меньшей мере 20 масс.% железа,
и, если содержание Si равно или меньше 6 масс.%, то содержание P должно быть выше 8 масс.%,
и, если содержание P меньше или равно 8 масс.%, то содержание Si должно быть выше 6 масс.%.
2. Порошок твердого припоя по пункту 1, при этом порошок твердого припоя дополнительно содержит следовые элементы в количествах менее чем 1 масс.%.
3. Порошок твердого припоя по пункту 1 или 2, при этом содержание Si выше 6 масс.% и меньше или равно 10 масс.%.
4. Порошок твердого припоя по пункту 1 или 2, при этом содержание P выше 6 масс.% и меньше или равно 10 масс.%, а обычно содержание P выше 8 масс.% и меньше или равно 10 масс.%.
5. Порошок твердого припоя по пункту 1 или 2, при этом суммарное содержание Si и P меньше или равно 20 масс.%.
6. Порошок твердого припоя по пункту 1 или 2, при этом содержание никеля составляет от 10 до 20 масс.%.
7. Порошок твердого припоя по пункту 1 или 2, при этом содержание меди составляет от 5 до 15 масс.%.
8. Порошок твердого припоя по пункту 1 или 2, при этом содержание марганца составляет менее 7 масс.%.
9. Порошок твердого припоя по пункту 1 или 2, при этом содержание хрома составляет от 20 до 30 масс.%.
10. Порошок твердого припоя по пункту 1 или 2, при этом содержание хрома составляет от 11 до 20 масс.%.
11. Порошок твердого припоя по пункту 1 или 2, при этом порошок твердого припоя на железохромовой основе имеет средний размер частиц 10-100 мкм.
12. Порошок твердого припоя по пункту 1 или 2, при этом твердый припой на железохромовой основе превращен в пасту, ленту, фольгу или другие формы традиционными способами.
13. Применение порошка твердого припоя по любому из пунктов 1-12 для высокотемпературной пайки в печах.
14. Применение порошка твердого припоя по любому из пунктов 1-12 для высокотемпературной пайки теплообменников и каталитических конвертеров.
15. Паяное изделие, изготовленное высокотемпературной пайкой основных материалов на железной основе, отличающееся тем, что материалы на железной основе соединены порошком твердого припоя на железохромовой основе по любому из пунктов 1-12.